(57)【要約】【課題】遊び毛に起因する汚損を低減できるうえ、柔らかな肌触りと滑らかな表面を備えることができるようにする。【解決手段】カーペット用パイル糸(１)は芯鞘構造を有するループヤーン(２)からなる。ループヤーン(２)の芯糸(３)および鞘糸(４)はフィラメント糸から構成される。ループヤーン(２)は、糸表面から１．５ｍｍ以上突出したループ毛羽数が３０個／ｍ以上である。パイル糸(１)全体の総繊度は９９０デシテックス以上である。【選択図】図１
2014148759.tif 000002
【特許請求の範囲】
【請求項１】
芯鞘構造を有するループヤーンを含み、上記ループヤーンは芯糸および鞘糸がフィラメント糸から構成されるとともに、糸表面から１．５ｍｍ以上突出したループ毛羽数が３０個／ｍ以上であり、パイル糸全体の総繊度が９９０デシテックス以上であることを特徴とする、カーペット用パイル糸。
【請求項２】
前記ループヤーンは、芯糸がナイロンＢＣＦである、請求項１に記載のカーペット用パイル糸。
【請求項３】
前記ループヤーンは、芯糸の繊度が６６０〜３３００デシテックスである、請求項１または２に記載のカーペット用パイル糸。
【請求項４】
前記ループヤーンは、芯糸の沸騰水処理後の伸縮伸長率が１０〜４０％である、請求項１〜３のいずれかに記載のカーペット用パイル糸。
【請求項５】
前記ループヤーンは、鞘糸がナイロン糸から構成される、請求項１〜４のいずれかに記載のカーペット用パイル糸。
【請求項６】
前記ループヤーンは、鞘糸の単繊維繊度が０．８〜３．０デシテックスである、請求項１〜５のいずれかに記載のカーペット用パイル糸。
【請求項７】
基布にタフトされるパイル糸のうち、総本数の６０％以上に請求項１〜６のいずれかに記載のカーペット用パイル糸を用いてあることを特徴とする、カーペット。
【発明の詳細な説明】
【技術分野】
【０００１】
本発明は、カーペット用パイル糸ならびにカーペットに関し、さらに詳しくは、遊び毛に起因する汚損を低減できるうえ、柔らかな肌触りと滑らかな表面を備えることができ、さらには、優れたボリューム感やソフトな風合いなど優れた質感を長期に亘って維持できるカーペットと、これに用いる優れた捲縮耐久性を備えるパイル糸に関する。
【背景技術】
【０００２】
カーペットは、部屋の美的効果を高め、家具、壁紙、カーテンなど他のインテリア材との相乗効果により空間を美しく演出するほか、室内等に所望の空間イメージを表現し、好ましい雰囲気を醸し出すうえで大きな影響力がある。このため、カーペットには色合い、柄、風合い、ボリューム感など種々の特性がその空間のイメージに合わせて要求されている。特に近年のトレンドとして、居住者等の肌がカーペットに直接触れる場合があることからも、柔らかな風合いのカーペットが好まれている。
【０００３】
従来、上記の柔らかな風合いのカーペットとして、綿やポリエステル短繊維など紡績糸を使用したものが流通している。しかしこれらの紡績糸を用いたカーペットは、少なからず遊び毛を発生させるケースがあり、この遊び毛に起因した塵埃等による汚れが目立ちやすく、空間イメージを損ない、好ましい雰囲気を低下させるなどの、審美性に劣る問題があった。
【０００４】
そこで、連続繊維糸(フィラメント糸)の使用により遊び毛の発生を防止し、しかも柔らかい風合いを備えたカーペットとして、極細ポリエステル繊維からなるフィラメント糸を使用したスエード調織編物が提案されている(例えば、特許文献１参照、以下、従来技術１という。)。この従来技術１は、単糸繊度が１．５デシテックス以下の共重合ポリエステル繊維を使用し、好ましくは優れたボリューム感やソフトな風合いを得るため、この共重合ポリエステル繊維に仮撚捲縮加工を施している。しかしこの極細ポリエステル繊維からなるパイル糸を用いて形成されたカーペットは、風合いがソフトになったとしても、いわゆるピーチタッチと言われる、桃の表面の産毛のような柔らかな肌触りと滑らかな表面を得ることはできない。しかもポリエステル繊維では捲縮糸の捲縮耐久性が劣るため、これを用いたカーペットは早期にその捲縮がへたってボリューム感やソフトな風合いが無くなり、カーペットとしての質感を低下させてしまい、審美性が劣る等の問題もある。
【０００５】
また、パイル糸として、単糸繊度が２．５〜２５デシテックスの極細の、原着ポリ乳酸捲縮糸を使用したタイルカーペットが提案されている(例えば、特許文献２参照、以下、従来技術２という。)。この従来技術２は、植物由来の素材を用いており、地球環境に対する優しさを訴求したものであるが、この原着ポリ乳酸捲縮糸からなるパイル糸も、ピーチタッチのような柔らかな肌触りと滑らかな表面を得ることはできない。しかもこの従来技術２のパイル糸は反発感が極めて低く、バッキング層にクッション性のある不織布を必要とするうえ、このパイル糸の捲縮耐久性が劣るため、従来技術１と同様に、早期にカーペットのボリューム感やソフトな風合いが無くなる問題があった。
【０００６】
一方、耐久性に優れたカーペットとして、単糸繊度が３．０〜７．０デシテックスのポリアミドマルチフィラメント捲縮糸（いわゆる、ナイロンＢＣＦ(Bulked Continuous Filament)。）を、２００〜２０００Ｔ／ｍで撚糸した撚り捲縮糸をパイル糸に用いたものが提案されている(例えば、特許文献３参照、以下、従来技術３という。)。この従来技術３に用いるパイル糸は、捲縮耐久性に優れているものの、単糸繊度が３デシテックス以上であるうえ高撚りであるため剛性が高く、しなやかさに欠ける。従ってこの従来技術３のカーペットも、ピーチタッチのような柔らかな肌触りと滑らかな表面を得ることはできず、しかもソフトな風合いを充分に高めることが容易でない問題があった。
【先行技術文献】
【特許文献】
【０００７】
【特許文献１】特開２００８−１６９５１０号公報
【特許文献２】特開２００８−９９８０５号公報
【特許文献３】特開２００２−２９４５２５号公報
【発明の概要】
【発明が解決しようとする課題】
【０００８】
本発明の技術的課題は上記の問題点を解消し、遊び毛に起因する汚損を低減できるうえ、柔らかな肌触りと滑らかな表面を備えることができ、さらには、優れたボリューム感やソフトな風合いなど優れた質感を長期に亘って維持できるカーペットと、これに用いる優れた捲縮耐久性を備えるパイル糸を提供することにある。
【課題を解決するための手段】
【０００９】
本発明は上記の課題を解決するために、例えば本発明の実施の形態を示す図１から図６に基づいて説明すると、次のように構成したものである。
すなわち本発明１はカーペット用パイル糸に関し、芯鞘構造を有するループヤーンを含み、上記のループヤーンは芯糸および鞘糸がフィラメント糸から構成されるとともに、糸表面から１．５ｍｍ以上突出したループ毛羽数が３０個／ｍ以上であり、パイル糸全体の総繊度が９９０デシテックス以上であることを特徴とする。
【００１０】
本発明２はカーペットに関し、基布にタフトされるパイル糸のうち、総本数の６０％以上に本発明１のカーペット用パイル糸を用いてあることを特徴とする。
【００１１】
ここで、上記の芯鞘構造を有するループヤーンとは、たとえばノズル内で圧縮空気などを糸条に吹き付け流体乱流処理を施すことにより得られる、糸条表面に多数の不規則なループを有する糸である。
また上記のループヤーンの糸表面とは、ループヤーンを長さ方向へ走行させる際に、このループヤーンの側方に配置した光電型毛羽測定機（Hairness Counter DT-104型、東レエンジニアリング株式会社製）で、ループヤーンに近接した位置から０．０１ｍｍずつ離れる方向へずらしながらループ数を測定し、ループ分布グラフを作成したとき、ループ数のピーク値であるところの光電管センサーの位置で定義される。
【００１２】
本発明１のカーペット用パイル糸は、芯鞘構造を有するループヤーンを含み、そのループヤーンは芯糸、鞘糸ともにフィラメント糸で構成されているので、単糸切れの発生が抑制されることから、これを用いたカーペットは、遊び毛の発生が抑制され、遊び毛に起因する汚損が防止される。
【００１３】
しかも、上記のループヤーンは、糸表面から１．５ｍｍ以上突出したループ毛羽数が３０個／ｍ以上であるので、本発明１のパイル糸は、いわゆるピーチタッチと言われる桃の表面の産毛のような、柔らかな肌触りと滑らかな表面を備えるカーペットにすることができる。このループヤーンの糸表面から１．５ｍｍ以上突出したループ毛羽数が３０個／ｍより少ないと、加工糸として上記のピーチタッチの風合いを実現することが容易でなく、通常のカーペットと何ら変わらないものとなりやすい。
【００１４】
上記のループヤーンは、糸表面から５．０ｍｍ以上突出したループ毛羽数が５個／ｍ未満であると好ましい。糸表面から５．０ｍｍ以上突出したループ毛羽数が５個／ｍ以上であると、タフティング工程において、隣接する糸条同士が絡み合い糸切れを誘発し、高次通過性を著しく悪化させる虞があるからである。
【００１５】
本発明１のカーペット用パイル糸は、パイル糸全体の総繊度が９９０デシテックスより大きいので、このパイル糸で形成されたカーペットは、適切な反発力を備えることができる。
【００１６】
上記のループヤーンは、その芯糸が連続繊維であるナイロンＢＣＦで構成されると、優れた捲縮性と捲縮耐久性を良好に発揮することができ、これを用いたカーペットは長期に亘って適度な柔らかさと反発性を有することができて、より好ましい。
【００１７】
上記の芯糸は、特定の太さのものに限定されないが、その繊度が６６０デシテックスより大きいと、上記のループヤーンの曲げ剛性が大きくなり、これを用いて形成したカーペットは、ハリ・コシ感、反発性を強調できて好ましい。
【００１８】
上記のカーペット用パイル糸が捲縮発現したときの捲縮の度合いは、特定の特性値のものに限定されないが、上記の芯糸の沸騰水処理後の伸縮伸長率が１０〜４０％であると、カーペットが適度な反発性を有するので好ましい。
【００１９】
本発明２のカーペットは、本発明１のカーペット用パイル糸を本数で６０％以上用いて基布にタフトされているので、ピーチタッチの柔らかな肌触りとソフトで滑らかな風合いを備えている。この本発明２のカーペットは、基布にタフトされるパイル糸に、本発明１のパイル糸が８０％以上用いてあると一層柔らかな肌触りとソフトで滑らかな風合いを備えることができてより好ましく、全てが本発明１のパイル糸で構成されているとさらに好ましい。
【発明の効果】
【００２０】
本発明は上記のように構成され作用することから、次の効果を奏する。
(１)芯糸、鞘糸ともにフィラメント糸で構成されており、単糸切れの発生が抑制されることから、これを用いたカーペットは、遊び毛の発生が抑制され、遊び毛に起因する汚損が防止される。
(２)パイル糸に含まれるループヤーンは、糸表面から１．５ｍｍ以上突出したループ毛羽数を３０個／ｍ以上有しているので、このループヤーンを含むパイル糸を用いたカーペットは、桃の表面の産毛の様なピーチタッチの、柔らかな肌触りと滑らかな表面を備える優れた風合いにすることができる。
(３)パイル糸は総繊度が９００デシテックス以上であるので、このパイル糸を用いて形成されたカーペットは、適度の反発感を備えることができる。
【図面の簡単な説明】
【００２１】
【図１】本発明のカーペット用パイル糸の一例を示す概略模式図である。
【図２】本発明のカーペット用パイル糸の他の一例を示す概略模式図である。
【図３】本発明のカーペット用パイル糸のさらに他の一例を示す概略模式図である。
【図４】ループヤーンの製造工程を示す、概略模式図である。
【図５】ループ数を測定する工程を示す概略模式図である。
【図６】糸表面から突出したループ数分布の一例を示す概略模式図である。
【発明を実施するための形態】
【００２２】
以下、図面を参照しながら本発明のカーペット用パイル糸を説明する。
【００２３】
図１は本発明のカーペット用パイル糸の一例を示す概略側面図である。このカーペット用パイル糸(１)は、芯鞘構造を有するループヤーン(２)を含んでおり、この一例では１本の無撚りのループヤーン(２)でパイル糸(１)が構成してある。このループヤーン(２)は、フィラメント糸からなる芯糸(３)の周囲に、フィラメント糸からなる鞘糸(４)が配されている。この芯糸(３)と鞘糸(４)とは、糸長手方向に断続的に交絡しながら、ループヤーン(２)の糸表面から突出したループ(５)を形成している。
【００２４】
本発明のカーペット用パイル糸に含まれるループヤーンは、糸表面から１．５ｍｍ以上突出したループを３０個／ｍ以上有しており、これにより、カーペットを形成した時にピーチスキン調の風合いを実現することができる。一方、５．０ｍｍ以上突出したループが５個／ｍを以上であるとパイル糸を糸パッケージから解除するときにループが相互に絡み合い、異常張力で解除されたり糸切れしたりする、いわゆるファスナー現象を発生する虞がある。従って上記のループヤーンは、糸表面から１．５ｍｍ以上突出したループを３０個／ｍ以上有するが、５．０ｍｍ以上突出したループは５個／ｍ未満の範囲内であることが好ましい。なお、５．０ｍｍ以上突出したループは勿論、全く存在しなくてもよい。
【００２５】
本発明のカーペット用パイル糸に含まれるループヤーンは、１本であってもよく、複数本であってもよく、さらには他の糸条と複合したものであってもよいが、このパイル糸全体としての総繊度は９９０デシテックス以上である。総繊度が過剰に小さいとカーペットを形成した時、反発感に欠け、底つき感のあるものとなるが、総繊度が９９０デシテックス以上であれば、形成されたカーペットに適度の反発感を備えることができる。ただし、この総繊度が４４００デシテックスを超えると、カーペットの風合いとして柔らかさが欠けたものとなる虞があるので、上記のループヤーンの総繊度は４４００デシテックス以下であると好ましい。
【００２６】
本発明のカーペット用パイル糸は芯糸、鞘糸ともにフィラメント糸で構成されており、単糸切れの発生が抑制されることから、これを用いたカーペットは、遊び毛の発生が抑制され、遊び毛に起因する汚損を防止できる。
【００２７】
本発明のカーペット用パイル糸の芯糸に用いるフィラメント糸としては、特に限定されないが、ナイロンＢＣＦであることが好ましい。ナイロンＢＣＦを構成する樹脂は特定のポリアミドに限定されないが、具体的には、例えばポリカプロアミド(ナイロン６)やポリヘキサメチレンアジパミド(ナイロン６６)が用いられ、本発明の効果を損なわない範囲で共重合成分を含むポリアミドのコポリマーであってもよい。さらに、製糸性改善や高次加工性の改善を目的に共重合成分を添加したり、その他、顔料などの粒子を添加したポリアミドであってもよい。具体的な共重合成分としては、ε−カプロアミド、テトラメチレンアジパミド、ヘキサメチレンセバカミド、テトラメチレンイソフタルアミド、テトラメチレンテレフタラミドおよびキシリレンフタラミドなどが挙げられる。顔料としては、有機物、無機物の何れでも差支えなく、一般的には、カーボンブラック、ベンガラ、フタロシアニン系の顔料が好ましく用いられる。
【００２８】
本発明のカーペット用パイル糸の芯糸に用いるフィラメント糸としては、特定の太さのものに限定されないが、繊度が６６０〜３３００デシテックスであることが好ましい。芯糸の繊度は、パイル糸の曲げ剛性に影響を与え、カーペットを形成した時、６６０デシテックス未満であると毛倒れを発生しやすく、反発感のないものとなり、３３００デシテックスを超えると風合いの硬いものとなり好ましくない。
【００２９】
本発明のカーペット用パイル糸は、タフトされた後、染色工程で熱を受けて捲縮発現する。パイル糸のうち、芯糸が捲縮発現した時の捲縮の度合いとして、沸騰水処理後の伸縮伸長率が１０〜４０％であると好ましい。沸騰水処理後の伸縮伸長率が１０％未満であれば、パイル糸は弱捲縮で痩せたものとなり、カーペットとしたとき毛倒れしたり、地薄感が発生したりする虞がある。一方、沸騰水処理後の伸縮伸長率が４０％を超えると、カーペットとしたときの風合いが硬くなり、所望のソフトな風合いを得られない。
【００３０】
本発明のカーペット用パイル糸の鞘糸は、芯糸との同色性、風合いの柔らかさを強調する点からも、ナイロン糸であることが好ましい。
【００３１】
本発明のカーペット用パイル糸の鞘糸の単繊維繊度は、ループ毛羽単糸の柔らかさ、ピーチスキン調の風合いを実現する観点から０．８〜３．０デシテックスであることが好ましい。
【００３２】
本発明のカーペット用パイル糸は、上記の図１に示す実施形態では、１本の無撚りのループヤーンで構成される場合について説明した。しかし本発明のパイル糸は、例えば図２に示すように、前記ループヤーン(２)を撚糸して用いてもよく、例えば図３のように複数本のループヤーン(２)を引き揃えて合撚したり、さらには互いに異なる材質のループヤーンを組み合わせたり、ループヤーン以外の糸条とループヤーンとを組み合わせたりして合撚してもよい。合撚の方法としても、片撚り、諸撚りなど適宜選定すればよい。
【００３３】
次に、本発明のパイル糸に含まれるループヤーンの製造方法について、図１と図４を用いて説明する。
上記の芯糸(３)および鞘糸(４)は、それぞれフィードローラー(６・７)により、オーバーフィードされた状態で流体乱流ノズル(８)内へ供給される。ここで、上記の鞘糸(４)が芯糸(３)の周囲に配置されながらループ(５)を形成するためには、鞘糸用フィードローラー(７)の供給速度が、芯糸用フィードローラー(６)の供給速度よりも速いことが必須であることは言うまでもない。
【００３４】
上記の流体乱流ノズル(８)内での交絡性能を上げるため、芯糸(３)には、この流体乱流ノズル(８)よりも上流側に配置した水付与ガイド(９)を用いて、予め水付与を施すことが好ましい。
上記の流体乱流ノズル(８)内での流体乱流処理により、芯糸(３)よりもオーバーフィードされた鞘糸(４)は、交絡しながらも微細なループ(５)を多数形成し、ループヤーン(２)となる。このループヤーン(２)はデリベリーローラー(10)を経てワインダー(11)によりパッケージ(12)に巻き取られる。
【００３５】
次に、本発明のカーペットについて説明する。
本発明のカーペットは、全パイル糸中に上記の本発明のパイル糸が本数で６０％以上用いてあり、これにより、ソフトでピーチスキン調の風合いのカーペットにすることができるが、さらには本発明のパイル糸を８０％以上用いることが好ましい。勿論、本発明のパイル糸を１００％使用した場合は、そのソフトで滑らかな風合いを一層強調できる。
【実施例】
【００３６】
以下、実施例により本発明を更に具体的に説明するが、本発明はこれらの実施例に限定されるものではない。なお、各物性の測定と評価は、以下による。
【００３７】
＜ループ数（個／ｍ）＞
図５に示すループ数測定工程により、ループヤーンの糸表面から１．５ｍｍ以上および５．０ｍｍ以上突出したループの個数を、光電型毛羽測定機（Hairness Counter DT-104型、東レエンジニアリング株式会社製）を用い、糸速度６０ｍ／分、走行糸張力０．０８８３ｃＮ／デシテックスの条件で測定した。具体的には、ループヤーン(２)を、第１ヤーンガイド(13)と、ワッシャーテンサー(14)と、第２ヤーンガイド(15)と、フィードローラー(16)とを順に経てサクションガン(17)へ所定速度で引き取る。そして、上記のワッシャーテンサー(14)と第２ヤーンガイド(15)との間で、走行するループヤーン(２)の側方に光電管センサー(18)を配置し、この光電管センサー(18)をループヤーン(２)の走行方向に対し直交方向へ徐々に移動させながら、光電型毛羽測定器(19)でループヤーン(２)表面のループ数を計測する。なお、ここで言うループヤーンの糸表面とは、上記工程にて、光電管センサーをループヤーンに近接した位置から０．０１ｍｍずつ離れる方向へずらしながらループ数を測定し、図６に示すループ分布グラフを作成したとき、ループ数のピーク値であるところの光電管センサーの位置を糸表面と定義した。
【００３８】
＜総繊度（デシテックス）＞
ＪＩＳ Ｌ １０１３：２０１０「化学フィラメント糸試験方法」の「８．３．１  正量繊度」に記載のＢ法に準じて測定し、測定回数を５回とし、その平均値を算出して、総繊度とした。
【００３９】
＜単繊維繊度（デシテックス）＞
前記総繊度をフィラメント数で除した値を算出して、単繊維繊度とした。
【００４０】
＜沸騰水処理後の伸縮伸長率（％）＞
周長１ｍの手回し検尺器にて、１０回巻きのカセを作り、無荷重の状態で９８℃の熱水中で２０分間浸漬した後、１昼夜乾燥したものを試験片とする。その試験片をＪＩＳ Ｌ １０１３：２０１０「化学フィラメント糸試験方法」の「８．１１  伸縮性」に記載のＡ法に準じて、伸縮伸長率を５回測定しその平均値を算出して、沸騰水処理後の伸縮伸長率とした。
【００４１】
＜ピーチタッチ＞
カーペットの表面を手のひらで直接触れ、カーペットに対して水平方向に滑らせるようにして、その感触を以下の基準に従って判定した。判定は５人で行い、５段階の評価を付け、その平均値を滑らか感であるピーチタッチの評価点とした。
５：ピーチタッチ感に富む。
４：ピーチタッチ感にやや富む。
３：普通。
２：ピーチタッチ感が物足りない。
１：ピーチタッチ感がない。
【００４２】
＜ソフト感＞
カーペットの表面を手のひらで直接触れ、カーペットに対して垂直方向に圧縮するようにして、その感触を以下の基準に従って判定した。判定は５人で行い、５段階の評価を付け、その平均値をソフト感の評価点とした。
５：柔らかい。
４：やや柔らかい。
３：普通。
２：やや硬い。
１：硬い。
【００４３】
＜反発感＞
カーペットの表面を手のひらで直接触れ、カーペットに対して垂直方向に圧縮するようにして、その感触を以下の基準に従って判定した。判定は５人で行い、５段階の評価を付け、その平均値を反発感の評価点とした。
５：反発感、ハリ・コシに富む。
４：やや反発感がある。
３：普通。
２：やや反発感に欠ける。
１：反発感、ハリ・コシがなく、底付する。
【００４４】
［実施例１]
＜パイル糸＞
図４に示すループヤーンの製造工程において、下記条件にて、圧縮空気にて流体乱流処理を行いループヤーンを得た。なお、常法の流体乱流処理と同様に、流体乱流処理の直前に芯糸に水付与を施した。
・芯糸：１１７０デシテックス５４フィラメント  東レ株式会社製、ナイロンＢＣＦ
・鞘糸：９９０デシテックス３６０フィラメント  東レ株式会社製、ナイロンＢＣＦ
・処理速度：３００ｍ／ｍｉｎ
・ノズル：流体乱流ノズル
・エアー圧：０．６ＭＰａ
・芯糸のオーバーフィード：＋５％
・鞘糸のオーバーフィード：＋５０％
・芯糸への水付与：１０ｃｃ／ｍｉｎ
得られたループヤーンをそのままの状態で、実施例１のパイル糸として使用することとした。
【００４５】
＜タフティング＞
上記のパイル糸を用い、以下の条件でタフティングを行ってカーペット原反を得た。
・タフト機：１／８ゲージ  ループ
・パイル高さ：７ｍｍ
・ステッチ：８．５本／インチ
・基布の織密度
・タテ密度：２２本／インチ
・ヨコ密度：１３本／インチ
【００４６】
＜染色および乾燥＞
得られたカーペット原反を常圧型ウィンス染色機にて酸性染料で常法により染色した。染色後、原反を染色機より取り出し、連続乾燥機内へ案内し、１３５℃×８分の乾燥処理を施した。
【００４７】
＜バッキング＞
染色、乾燥されたカーペット原反の裏面にＳＢＲ製ラテックスを８００ｇ／ｍ２塗布して裏剤と接着し、裏材には目付が１００ｇ／ｍ２のポリエステル製不織布を用いて、実施例１のカーペットを得た。
【００４８】
［実施例２］
＜パイル糸＞
実施例１で得られたループヤーンを常法でＳ方向に１２０Ｔ／ｍ撚糸し、撚糸を得た。次にこの得られた撚糸に対し、連続スチームセット機(スペルバセット機)にて１３０℃×４５秒でスチームセットすることで撚りセットを施し、実施例２のパイル糸を得た。
【００４９】
＜カーペット＞
上記の実施例２のパイル糸を用い、実施例１と同一条件にてタフティングを行ってカーペット原反を得たのち、このカーペット原反を実施例１と同様に染色、乾燥処理を施し、さらにこの染色、乾燥されたカーペット原反の裏面に実施例１と同様にＳＢＲ製ラテックスでポリエステル製不織布をバッキングして、実施例２のカーペットを得た。
【００５０】
［実施例３］
＜パイル糸＞
鞘糸に３３０デシテックス６８フィラメントのウーリーナイロン糸を用いること以外は実施例１と全く同一条件で流体乱流処理を施してループヤーンを得、このループヤーンを２本、合撚機(株式会社石川製作所製、ＤＴＨ)上にて引き揃え、Ｓ方向に８０Ｔ／ｍで合撚を施した。得られた合撚糸に対し、実施例２と同様にスチームセットを施し、実施例３のパイル糸を得た。
【００５１】
＜カーペット＞
上記の実施例３のパイル糸を用い、実施例１と同一条件にてタフティングを行ってカーペット原反を得たのち、この染色、乾燥されたカーペット原反を実施例１と同様に染色、乾燥処理を施し、さらにこのカーペット原反の裏面に実施例１と同様にＳＢＲ製ラテックスでポリエステル製不織布をバッキングして、実施例３のカーペットを得た。
【００５２】
［実施例４］
＜パイル糸＞
芯糸に６６０デシテックス６８フィラメントのウーリーナイロン糸を２本引き揃えたものを用いること以外は、実施例１と全く同一条件で流体乱流処理を施してループヤーンを得、そのままの状態で実施例４のパイル糸として使用することとした。
【００５３】
＜カーペット＞
上記の実施例４のパイル糸を用い、実施例１と同一条件にてタフティングを行ってカーペット原反を得たのち、このカーペット原反を実施例１と同様に染色、乾燥処理を施し、さらにこの染色、乾燥されたカーペット原反の裏面に実施例１と同様にＳＢＲ製ラテックスでポリエステル製不織布をバッキングして、実施例４のカーペットを得た。
【００５４】
［比較例１］
＜パイル糸＞
１１７０デシテックス５４フィラメント(東レ株式会社製、ナイロンＢＣＦ)と９９０デシテックス３６０フィラメント(東レ株式会社製、ナイロンＢＣＦ)とを合撚機(株式会社石川製作所製、ＤＴＨ)上にて引き揃え、Ｓ方向に８０Ｔ／ｍで合撚を施した。得られた合撚糸に対し実施例２と同様にスチームセットを施し、比較例１のパイル糸を得た。
【００５５】
＜カーペット＞
上記の比較例１のパイル糸を用い、実施例１と同一条件にてタフティングを行ってカーペット原反を得たのち、このカーペット原反を実施例１と同様に染色、乾燥処理を施し、さらにこの染色、乾燥されたカーペット原反の裏面に実施例１と同様にＳＢＲ製ラテックスでポリエステル製不織布をバッキングして、比較例１のカーペットを得た。
【００５６】
［比較例２］
＜パイル糸＞
図４に示す工程と同様のエアー加工工程において、下記条件にて、圧縮空気にて交絡加工を行い、交絡糸を得た。なお、常法の交絡加工であるため、水付与を実施していない。
・芯糸：１１７０デシテックス５４フィラメント  東レ株式会社製、ナイロンＢＣＦ
・鞘糸：９９０デシテックス３６０フィラメント  東レ株式会社製、ナイロンＢＣＦ
・加工速度：３００ｍ／ｍｉｎ
・ノズル：インタレースノズル
・エアー圧：０．２５ＭＰａ
・芯糸のオーバーフィード：＋２％
・鞘糸のオーバーフィード：＋２％
得られた交絡糸をそのままの状態で、比較例２のパイル糸として使用することとした。
【００５７】
＜カーペット＞
上記の比較例２のパイル糸を用い、実施例１と同一条件にてタフティングを行ってカーペット原反を得たのち、このカーペット原反を実施例１と同様に染色、乾燥処理を施し、さらにこの染色、乾燥されたカーペット原反の裏面に実施例１と同様にＳＢＲ製ラテックスでポリエステル製不織布をバッキングして、比較例２のカーペットを得た。
【００５８】
［比較例３］
＜パイル糸＞
エアー圧と芯糸と鞘糸のオーバーフィードを以下の通り変更することにより、形成される毛羽数を少なく抑えた以外は、実施例１と全く同一条件で流体乱流処理を施してループヤーンを得、そのままの状態で比較例３のパイル糸として使用することとした。
・エアー圧：０．２０ＭＰａ
・芯糸のオーバーフィード：＋３％
・鞘糸のオーバーフィード：＋１０％
【００５９】
＜カーペット＞
上記の比較例３のパイル糸を用い、実施例１と同一条件にてタフティングを行ってカーペット原反を得たのち、このカーペット原反を実施例１と同様に染色、乾燥処理を施し、さらにこの染色、乾燥されたカーペット原反の裏面に実施例１と同様にＳＢＲ製ラテックスでポリエステル製不織布をバッキングして、比較例３のカーペットを得た。
【００６０】
上記の各実施例と比較例について、それぞれ、パイル糸の総繊度、ループヤーンのループ数、芯糸の材質、繊度、沸騰水処理後の伸縮伸長率、鞘糸の材質、繊度、単繊維繊度、およびカーペットの各特性を、表１に示す。
【００６１】
【表１】
2014148759.tif 000003
【００６２】
この表１に示すように、ループヤーンを用いていない比較例１、２や、糸表面から１．５ｍｍ以上突出したループ毛羽数が３０個未満の比較例３のカーペットは、いずれもピーチタッチの柔らかな肌触りを備えることができなかった。これに対し、本発明の実施例では、いずれもピーチタッチ感に富む、柔らかな肌触りと滑らかな表面を備えることができた。
【産業上の利用可能性】
【００６３】
本発明のカーペット用パイルを用いたカーペットは、柔らかな肌触りと滑らかな表面を備えるうえ、優れたボリューム感やソフトな風合いなど優れた質感を長期に亘って維持できるので、室内で使用されるカーペットに特に有用であるが、他のさまざまな場所で使用されるカーペットにも有用である。
【符号の説明】
【００６４】
１…カーペット用パイル糸
２…ループヤーン
３…芯糸
４…鞘糸
５…ループ
６…芯糸用フィードローラー
７…鞘糸用フィードローラー
８…流体乱流ノズル
９…水付与ガイド
10…デリベリーローラー
11…ワインダー
12…パッケージ
13…第１ヤーンガイド
14…ワッシャーテンサー
15…第２ヤーンガイド
16…フィードローラー
17…サクションガン
18…光電管センサー
19…光電型毛羽測定器
【図１】
2014148759.tif 000004
【図２】
2014148759.tif 000005
【図３】
2014148759.tif 000006
【図４】
2014148759.tif 000007
【図５】
2014148759.tif 000008
【図６】
2014148759.tif 000009